(57)【特許請求の範囲】
【請求項１】
（Ａ）エチレン含量が１０〜６０モル％であるエチレン−酢酸ビニル共重合体ケン化物および（Ｂ）エチレン含量が７０モル％以上のエチレン−酢酸ビニル共重合体ケン化物からなる層と、（Ｃ）ポリオレフィン系樹脂層を備えた積層体の回収物を原料とし、これを溶融成形してなるリサイクル層を備えた積層体を製造する方法であって、上記溶融成形する回収物中の上記（Ｂ）の含有量を、上記（Ａ）＋（Ｃ）の合計量に対して０．００１重量％以上０．３重量％未満に調整することを特徴とする積層体の製造方法。
【請求項２】
請求項１記載の積層体の製造方法により製造されてなる、リサイクル層を少なくとも一層備えたことを特徴とする積層体。
【発明の詳細な説明】
【技術分野】
【０００１】
本発明は、エチレン−酢酸ビニル共重合体ケン化物層およびポリオレフィン層を備えた積層体を再利用して、リサイクル層を含む新たな積層体を製造する方法およびその積層体であって、詳しくは、上記リサイクル層の変色の抑制、ならびに製造時の目ヤニ（相分離異物）発生を抑制することのできる積層体の製造方法、およびそれにより得られる積層体に関するものである。
【背景技術】
【０００２】
従来から、ポリエチレン、ポリプロピレンを始めとするポリオレフィン系樹脂に代表される熱可塑性樹脂層とエチレン−酢酸ビニル共重合体ケン化物層を備えた積層体は、フィルム、シート、カップ、トレイ、ボトル等の各種形状に成形され、その特性を活かして各種用途に適用されており、特に食品や薬品の包装材料等に汎用されている。そして、上記熱可塑性樹脂層とエチレン−酢酸ビニル共重合体ケン化物層を備えた積層体から、上記のような各種形状の成形物を得る際に発生するクズや端部、不良品、あるいは成形物を各種用途に使用した後のゴミ等を回収し、この回収物を溶融成形して層を形成し、これを熱可塑性樹脂層とエチレン−酢酸ビニル共重合体ケン化物層を備えた新たな積層体の少なくとも１層（リサイクル層）として再利用する場合があり、このような再生技術は、廃棄物削減や経済性の点で産業上有用であり、実用化されている。
【０００３】
しかしながら、熱可塑性樹脂層とエチレン−酢酸ビニル共重合体ケン化物層を備えた積層体の回収物を再利用する際、エチレン−酢酸ビニル共重合体ケン化物が溶融成形時の熱劣化によりゲル化を起こし変質した樹脂が成形物中にしばしば混入したり、成形物において熱可塑性樹脂とエチレン−酢酸ビニル共重合体ケン化物の相溶性が悪いため表面に波模様が発生して外観不良が生じたり、相分離異物（目ヤニ）が発生する等、製品の品質が低下するという問題があった。
【０００４】
このような問題を改善するため、上記回収物を溶融成形する際に、ポリオレフィンやポリスチレン等の熱可塑性樹脂、エチレン−酢酸ビニル共重合体ケン化物とともに、特定の組成のエチレン−酢酸ビニル共重合体ケン化物、高級脂肪酸金属塩を用いた樹脂組成物を用いることが提案されている（特許文献１，２，３参照）。また、特定の組成のエチレン−酢酸ビニル共重合体ケン化物を、積層体のエチレン−酢酸ビニル共重合体ケン化物層に予め含有させてなる多層容器を回収して溶融成形しリサイクル層（リグラインド層ともいう）として用いることも提案されている（特許文献４参照）。
【特許文献１】特開平３−７２５３９号公報
【特許文献２】特開平３−７２５４２号公報
【特許文献３】特開平３−２１５０３２号公報
【特許文献４】特開２００３−５４５９２号公報
【発明の開示】
【発明が解決しようとする課題】
【０００５】
しかしながら、本発明者らは、上記特定の組成のエチレン−酢酸ビニル共重合体ケン化物を必要量配合すると、形成されるリサイクル層が黄色や赤色に変色してしまうという問題が生じることを突き止めた。さらに、このような変色による着色を抑制するために、上記特定の組成のエチレン−酢酸ビニル共重合体ケン化物の配合量を少なくすることも試みたが、結果、相溶化効果が低下しまい、目ヤニが発生したり、外観不良に対する改善が不充分になったりする等の問題が生じることを突き止めた。
【０００６】
本発明は、このような事情に鑑みなされたもので、リサイクル層の変色を抑制するとともに、目ヤニの発生を抑制することのできる積層体の製造方法およびそれにより得られる積層体の提供を目的とする。
【課題を解決するための手段】
【０００７】
上記の目的を達成するため、本発明は、（Ａ）エチレン含量が１０〜６０モル％であるエチレン−酢酸ビニル共重合体ケン化物および（Ｂ）エチレン含量が７０モル％以上のエチレン−酢酸ビニル共重合体ケン化物からなる層と、（Ｃ）ポリオレフィン系樹脂層を備えた積層体の回収物を原料とし、これを溶融成形してなるリサイクル層を備えた積層体を製造する方法であって、上記溶融成形する回収物中の上記（Ｂ）の含有量を、上記（Ａ）＋（Ｃ）の合計量に対して０．００１重量％以上０．３重量％未満に調整する積層体の製造方法を第１の要旨とする。
【０００８】
さらに、本発明は、上記第１の要旨である積層体の製造方法により製造されてなる、リサイクル層を少なくとも一層備えた積層体を第２の要旨とする。
【０００９】
すなわち、本発明者らは、積層体の回収物をリサイクルしてリサイクル層を作製し、これを備えた積層体を製造する際のリサイクル層に生じる変色、およびリサイクル層形成時の目ヤニの発生等を抑制するための態様について鋭意検討した。その結果、上記回収物を溶融成形する際に、（Ｂ）エチレン含量が７０モル％以上のエチレン−酢酸ビニル共重合体ケン化物を添加して配合するのではなく、上記回収物である積層体を構成する層として、上記（Ａ）エチレン−酢酸ビニル共重合体ケン化物および特定の（Ｂ）エチレン−酢酸ビニル共重合体ケン化物からなる層と、（Ｃ）ポリオレフィン系樹脂層を備えた積層体を回収してこれを原料とし、溶融成形してなるリサイクル層を作製する際に、上記溶融成形する回収物中の上記（Ｂ）の含有量を、上記（Ａ）＋（Ｃ）の合計量に対して０．００１重量％以上０．３重量％未満に調整すると、得られるリサイクル層の変色を抑制し、かつリサイクル層形成時の目ヤニの発生をも抑制することが可能となることを見出し本発明に到達した。
【発明の効果】
【００１０】
このように、本発明は、（Ａ）エチレン含量が１０〜６０モル％であるエチレン−酢酸ビニル共重合体ケン化物および（Ｂ）エチレン含量が７０モル％以上のエチレン−酢酸ビニル共重合体ケン化物からなる層と、（Ｃ）ポリオレフィン系樹脂層を備えた積層体の回収物を原料とし、これを溶融成形してなるリサイクル層を備えた積層体を製造する方法であり、上記溶融成形する回収物中の上記（Ｂ）の含有量を、上記（Ａ）＋（Ｃ）の合計量に対して０．００１重量％以上０．３重量％未満に調整してなるものである。このため、得られる積層体のリサイクル層の変色が抑制されるとともに、リサイクル層の溶融成形時の相分離異物（目ヤニ）の発生を抑制することができる。したがって、得られる積層体は、食品、薬品等の包装材料として特に有用である。
【発明を実施するための最良の形態】
【００１１】
つぎに、本発明について詳細に説明する。
本発明の積層体の製造方法では、ある積層体を回収して、この回収物を原料とし、これを溶融成形することによりリサイクル層を形成して、新たに上記リサイクル層を備えた積層体を製造するものである。
【００１２】
上記回収物となる積層体（いわゆる、バージン品となる積層体）は、その構成として、少なくとも、（Ａ）エチレン含量が１０〜６０モル％であるエチレン−酢酸ビニル共重合体ケン化物および（Ｂ）エチレン含量が７０モル％以上のエチレン−酢酸ビニル共重合体ケン化物からなる層と、（Ｃ）ポリオレフィン系樹脂層を備えた構成の積層体であれば特に限定されるものではなく、積層体の層構成および層の総数や各層の厚み、また上記ポリオレフィン系樹脂層形成材料、さらにこれら各層を接着するための接着性樹脂層の種類等は限定されるものではない。
【００１３】
上記（Ｃ）ポリオレフィン系樹脂層形成材料となるポリオレフィン系樹脂としては、具体的には、直鎖状低密度ポリエチレン（ＬＬＤＰＥ）、低密度ポリエチレン（ＬＤＰＥ）、超低密度ポリエチレン（ＶＬＤＰＥ）、中密度ポリエチレン（ＭＤＰＥ）、高密度ポリエチレン（ＨＤＰＥ）等のポリエチレン類、エチレン−プロピレン（ブロックまたはランダム）共重合体、ポリプロピレン（ＰＰ）、プロピレン−α−オレフィン（炭素数４〜２０のα−オレフィン）共重合体、エチレン−α−オレフィン（炭素数４〜２０のα−オレフィン）共重合体、ポリブテン、ポリペンテン、ポリメチルペンテン等の脂肪族炭化水素系樹脂、またはこれらの原料であるオレフィンと、酢酸ビニル等のビニルエステル、アイオノマー、アクリル酸、メタクリル酸等の（メタ）アクリル酸および、アクリル酸エステル、メタクリル酸エステル等の（メタ）アクリル酸エステルとの共重合体類等をあげることができる。なかでも、直鎖状低密度ポリエチレン（ＬＬＤＰＥ）、低密度ポリエチレン（ＬＤＰＥ）、超低密度ポリエチレン（ＶＬＤＰＥ）、高密度ポリエチレン（ＨＤＰＥ）、エチレン−プロピレン（ブロックまたはランダム）共重合体、ポリプロピレン（ＰＰ）等の脂肪族炭化水素系樹脂およびエチレン−酢酸ビニル共重合体（ＥＶＡ）が、経済性や機械的特性の点から好ましい。特に、ポリプロピレン（ＰＰ）やエチレン−プロピレン（ブロックまたはランダム）共重合体の場合においてリサイクル層の変色が発生しやすく、本発明の効果が特に優れるという点から好ましい。なお、本発明において、（メタ）アクリル酸とは、アクリル酸またはメタクリル酸をいう。
【００１４】
なお、上記ポリオレフィン系樹脂のメルトフローレート（ＭＦＲ）（２３０℃、荷重２１６０ｇ）は、通常、０．０１〜１００ｇ／１０分、好ましくは０．１〜５０ｇ／１０分程度のものである。上記ＭＦＲが小さ過ぎる場合も大き過ぎる場合も、混合時の（Ａ）エチレン−酢酸ビニル共重合体ケン化物の分散性不良により本発明の効果を充分に発現出来ないという傾向がみられる。
【００１５】
また、上記ポリオレフィン系樹脂には、本発明の効果を阻害しない範囲で、公知の可塑剤、滑剤、熱安定剤、光安定剤、紫外線吸収剤、酸化防止剤、着色剤、帯電防止剤、界面活性剤、抗菌剤、乾燥剤、酸素吸収剤、アンチブロッキング剤等の添加剤が配合されていてもよく、さらに他のポリオレフィン系樹脂や熱可塑性樹脂がブレンドされていてもよい。
【００１６】
上記（Ａ）エチレン含量が１０〜６０モル％であるエチレン−酢酸ビニル共重合体ケン化物（以下、「ＥＶＯＨ」という）および（Ｂ）エチレン含量が７０モル％以上のエチレン−酢酸ビニル共重合体ケン化物（以下、「ケン化ＥＶＡ」という）からなる層形成材料のうち、上記（Ａ）のＥＶＯＨとしては、エチレン含有量としては、通常、１０〜６０モル％であり、好ましくは１５〜６０モル％、特に好ましくは２０〜５０モル％である。すなわち、上記エチレン含量が少な過ぎる場合には、高湿時のガスバリア性、溶融成形性が低下する傾向があり、逆に多過ぎる場合には、充分なガスバリア性が得られない傾向があるからである。
【００１７】
そして、酢酸ビニル成分のケン化度は、特に限定されず、通常、９０モル％以上、さらには９５モル％以上、特に９９モル％以上のものが用いられる。ケン化度が少なすぎた場合には、ガスバリア性、熱安定性、耐湿性等が低下する傾向がある。
【００１８】
また、（Ａ）のＥＶＯＨのメルトフローレート（ＭＦＲ）は、通常、０．５〜５０ｇ／１０分（２１０℃、２１６０ｇ荷重）が好ましく、さらには１〜３５ｇ／１０分（２１０℃、２１６０ｇ荷重）が好ましい。すなわち、ＭＦＲが少な過ぎる場合は、粘度が高くなり過ぎて溶融押し出しが困難となることがあり、逆に多過ぎる場合、製膜性が不安定となる傾向がみられるからである。
【００１９】
上記（Ａ）のＥＶＯＨは、エチレン−酢酸ビニル共重合体をケン化することによって得られるものであり、上記エチレン−酢酸ビニル共重合体は、公知の任意の重合法、例えば、溶液重合、懸濁重合、エマルジョン重合等により製造され、上記エチレン−酢酸ビニル共重合体のケン化も公知の方法で行い得るものである。
【００２０】
また、上記（Ａ）のＥＶＯＨには、本発明の効果を阻害しない範囲で共重合可能なエチレン性不飽和単量体を共重合してあってもよく、上記エチレン性不飽和単量体としては、プロピレン、１−ブテン、イソブテン等のオレフィン類、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、トリメトキシビニルシラン等のビニルシラン類、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸等があげられる。また、本発明の趣旨を損なわない範囲で、グリシジル化合物によるヒドロキシエトキシ化、ウレタン化、アセタール化、シアノエチル化等、後変性されても差し支えない。
【００２１】
さらに、本発明では、ＥＶＯＨが下記の一般式（１）で表される構造単位、すなわち１，２−グリコール構造単位を含有するものであってもよい。上記構造単位を有する場合、この積層体のガスバリア性を保持したまま、この積層体の熱成形性（高延伸時の延伸性、真空圧空成形や深絞り成形などの２次加工性）や製膜安定性等が向上する傾向がある。なお、上記ＥＶＯＨ中の、一般式（１）で表される構造単位の含有量は、通常、０．１〜２０モル％である。
【００２２】
【化１】
0004850799.tif 000002
【００２３】
上記一般式（１）中の有機基としては特に限定されず、例えば、ハロゲン原子、水酸基、エステル基、カルボキシル基、スルホン酸基や、メチル基、エチル基、ｎ−プロピル基、イソプロピル基、ｎ−ブチル基、イソブチル基、ｔｅｒｔ−ブチル基等のアルキル基、フェニル基、ベンジル基等の芳香族基等があげられ、これらはハロゲン基、水酸基、アシルオキシ基、アルコキシカルボニル類、カルボキシル基、スルホン酸基等の置換基を有していてもよい。
【００２４】
そして、式（１）中、Ｒ1 〜Ｒ3 は、通常、炭素数１〜３０、特には炭素数１〜１５、さらには炭素数１〜４のアルキル基または水素原子である。また、Ｒ4 〜Ｒ5 は、通常、炭素数１〜３０、特には炭素数１〜１５、さらには炭素数１〜４のアルキル基または水素原子であり、なかでも水素原子である。殊には、Ｒ1 〜Ｒ6 がすべて水素で、Ｘが単結合である。
【００２５】
また、一般式（１）で表わされる構造単位中のＸは代表的には単結合であるが、本発明の効果を阻害しない範囲であれば結合鎖であってもよく、上記結合鎖としては特に限定されず、アルキレン、アルケニレン、アルキニレン、フェニレン、ナフチレン等の炭化水素（これらの炭化水素はフッ素、塩素、臭素等のハロゲン等で置換されていても良い）の他、−Ｏ−、−（ＣＨ2 Ｏ）m −、−（ＯＣＨ2 ）m −、−（ＣＨ2 Ｏ）m ＣＨ2 −等のエーテル結合部位を含む構造、−ＣＯ−、−ＣＯＣＯ−、−ＣＯ（ＣＨ2 ）m ＣＯ−、−ＣＯ（Ｃ6 Ｈ4 ）ＣＯ−等のカルボニル基を含む構造、−Ｓ−、−ＣＳ−、−ＳＯ−、−ＳＯ2 −等の硫黄原子を含む構造、−ＮＲ−、−ＣＯＮＲ−、−ＮＲＣＯ−、−ＣＳＮＲ−、−ＮＲＣＳ−、−ＮＲＮＲ−等の窒素原子を含む構造、−ＨＰＯ4 −等のリン原子を含む構造などのヘテロ原子を含む構造、−Ｓｉ（ＯＲ）2 −、−ＯＳｉ（ＯＲ）2 −、−ＯＳｉ（ＯＲ）2 Ｏ−等の珪素原子を含む構造、−Ｔｉ（ＯＲ）2 −、−ＯＴｉ（ＯＲ）2 −、−ＯＴｉ（ＯＲ）2 Ｏ−等のチタン原子を含む構造、−Ａｌ（ＯＲ）−、−ＯＡｌ（ＯＲ）−、−ＯＡｌ（ＯＲ）Ｏ−等のアルミニウム原子を含む構造等の金属原子を含む構造等があげられる（Ｒは各々独立して任意の置換基であり、特には水素原子、アルキル基である。またｍは自然数であり、通常、１〜３０、さらには１〜１５、特には１〜１０である。）。その中でも製造時あるいは使用時の安定性の点で−ＣＨ2 ＯＣＨ2 −、および炭素数１〜１０のアルキル鎖であり、さらには炭素数１〜６のアルキル鎖、特には炭素数１のメチレンである。
【００２６】
このような共重合体は公知であり、例えば、特開２００４−３５９９６５号公報記載の方法により製造することができる。
【００２７】
また、本発明に用いられるＥＶＯＨは、下記の一般式（２）で表される構造単位を含有するものであってもよく、上記構造単位を有する場合、この積層体のガスバリア性を保持したまま、さらに柔軟性や耐屈曲疲労性等が向上するため有用である。なお、ＥＶＯＨ中の一般式（２）で表される構造単位の含有量は、通常、０．１〜５０モル％である。
【００２８】
【化２】
0004850799.tif 000003
【００２９】
上記一般式（２）におけるＲ7 は、置換または未置換の炭素数１〜３０のアルキレン基であり、好ましくは炭素数２〜１５のアルキレン基であり、特には３〜１０のアルキレン基である。上記アルキレン基は、ハロゲン原子、水酸基、アルコキシカルボニル基、アシルオキシ基、カルボキシル基、スルホン酸基等の置換基で置換されていてもよい。
【００３０】
このような共重合体は公知であり、例えば、特願２００６−１０９４３５号公報記載の製造方法により製造することができる。
【００３１】
本発明では（Ａ）ＥＶＯＨそのものの各種物性を向上させる目的で、上記（Ａ）のＥＶＯＨが公知のホウ素化合物、リン酸またはその金属塩、脂肪酸塩から選ばれる少なくとも１種を含有していてもよい。上記ホウ素化合物としては、ホウ酸またはその金属塩、例えば、メタホウ酸リチウム、四ホウ酸リチウム、五ホウ酸リチウム等のリチウム塩、メタホウ酸ナトリウム、二ホウ酸ナトリウム、四ホウ酸ナトリウム、五ホウ酸ナトリウム、六ホウ酸ナトリウム、八ホウ酸ナトリウム等のナトリウム塩、メタホウ酸カリウム、四ホウ酸カリウム、五ホウ酸カリウム、六ホウ酸カリウム、八ホウ酸カリウム等のカリウム塩などのアルカリ金属塩、また、ホウ酸カルシウム等のカルシウム塩、オルトホウ酸マグネシウム、二ホウ酸マグネシウム、メタホウ酸マグネシウム、四ホウ酸三マグネシウム、四ホウ酸五マグネシウム等のマグネシウム塩、オルトホウ酸バリウム、メタホウ酸バリウム、二ホウ酸バリウム、四ホウ酸バリウム等のバリウム塩などのアルカリ土類金属塩、ホウ酸コバルト等のコバルト塩、ホウ酸第１マンガン、メタホウ酸マンガン、四ホウ酸マンガン等のマンガン塩、オルトホウ酸ニッケル、二ホウ酸ニッケル、四ホウ酸ニッケル、八ホウ酸ニッケル等のニッケル塩、ホウ酸第２銅、メタホウ酸銅、四ホウ酸銅等の銅塩、メタホウ酸銀、四ホウ酸銀等のホウ酸銀類、四ホウ酸亜鉛，メタホウ酸亜鉛等の亜鉛塩、オルトホウ酸カドミウム、四ホウ酸カドミウム等のカドミウム塩、メタホウ酸鉛、六ホウ酸鉛等の鉛塩、ホウ酸ビスマス類等のビスマス塩、ホウ酸アルミニウム・カリウム等の複塩類などの他、メタホウ酸アンモニウム、四ホウ酸アンモニウム、五ホウ酸アンモニウム、八ホウ酸アンモニウム等のアンモニウム塩、ホウ砂、カーナイト、インヨーアイト、コトウ石、スイアン石、ザイベリ石等のホウ酸塩鉱物類等があげられ、好適にはホウ砂、ホウ酸およびホウ酸のアルカリ金属塩であり、特に好ましくはホウ砂、ホウ酸、ホウ酸ナトリウム（メタホウ酸ナトリウム、二ホウ酸ナトリウム、四ホウ酸ナトリウム、五ホウ酸ナトリウム、六ホウ酸ナトリウム、八ホウ酸ナトリウム等）が用いられる。
【００３２】
また、上記リン酸またはその金属塩としては、リン酸、リン酸二水素ナトリウム、リン酸水素二ナトリウム等のナトリウム塩、リン酸二水素カリウム、リン酸水素二カリウム、リン酸三カリウム等のカリウム塩などのアルカリ金属塩、リン酸一水素カルシウム、リン酸二水素カルシウム、リン酸三カルシウム等のカルシウム塩、リン酸マグネシウム、リン酸水素マグネシウム、リン酸二水素マグネシウム等のマグネシウム塩、リン酸バリウム、リン酸水素バリウムなどのバリウム塩などのアルカリ土類金属塩、リン酸水素亜鉛、リン酸水素マンガン等の塩をあげることができ、好適にはリン酸およびそのアルカリ金属塩、アルカリ土類金属塩であり、特に好ましくはリン酸、リン酸二水素ナトリウム、リン酸二水素カリウム、リン酸二水素カルシウム、リン酸二水素マグネシウムが用いられる。さらに、脂肪酸塩としては、酢酸、プロピオン酸、酪酸等の炭素数５以下の脂肪酸のアルカリ金属塩（ナトリウム塩、カリウム塩等）やアルカリ土類塩（マグネシウム塩、カルシウム塩、バリウム塩等）や亜鉛金属塩、マンガン金属塩等をあげることができ、好適には酢酸ナトリウム、酢酸カリウム、酢酸カルシウム、酢酸マグネシウム等の炭素数５以下の脂肪酸のアルカリ金属塩またはアルカリ土類金属塩が用いられる。
【００３３】
上記成分の含有量としては、特に限定されないが、上記成分がホウ素化合物の場合は、ＥＶＯＨ中にホウ素換算で、通常、０．００１〜１重量％とし、より好ましくは０．００２〜０．５重量％、特に好ましくは０．００２〜０．１重量％とすることである。上記成分がリン酸またはその化合物の場合は、ＥＶＯＨ中にリン酸根換算で、通常、０．０００５〜０．１重量％とし、より好ましくは０．００１〜０．０５重量％、特に好ましくは０．００２〜０．０３重量％とすることである。また、上記成分が脂肪酸塩の場合は、ＥＶＯＨ中に金属換算で、通常、０．００１〜０．０５重量％とし、より好ましくは０．００１５〜０．０４重量％、特に好ましくは０．００２〜０．０３重量％とすることである。すなわち、上記成分が少な過ぎる場合、ロングラン成形性や耐層間剥離性が不充分となることがあり、上記成分が多過ぎる場合、得られる成形物の外観が悪化する傾向がある。そして、上記成分として、ホウ素化合物、リン酸またはその金属塩、脂肪酸塩の中から２種以上を併用する場合は、それぞれの含有量が上記の条件を満足することが好ましい。
【００３４】
これらの成分をＥＶＯＨに含有させるにあたっては、特に限定されず、公知の方法を採用することができ、例えば、（ア）含水率２０〜８０重量％のＥＶＯＨの多孔性析出物を、上記成分の水溶液と接触させて、上記成分を含有させてから乾燥する方法、（イ）ＥＶＯＨの均一溶液（水／アルコール溶液等）に上記成分を含有させた後、凝固液中にストランド状に押し出し、ついで得られたストランドを切断してペレットとして、さらに乾燥処理をする方法、（ウ）ＥＶＯＨと上記成分を一括して混合してから押出機等で溶融混練する方法、（エ）ＥＶＯＨの製造時において、ケン化工程で使用したアルカリ（水酸化ナトリウム、水酸化カリウム等）を酢酸等の酸類で中和して、残存する酢酸等の酸類や副生成する酢酸ナトリウム、酢酸カリウム等のアルカリ金属塩の量を水洗処理により調整したりする方法等をあげることができる。なかでも、その効果をより顕著に得るためには、酸類やその金属塩の分散性に優れる（ア）、（イ）または（エ）の方法が好ましい。
【００３５】
さらに、本発明においては、上記（Ａ）のＥＶＯＨに本発明の目的を阻害しない範囲において、飽和脂肪族アミド（例えばステアリン酸アミド等）、不飽和脂肪酸アミド（例えばオレイン酸アミド等）、ビス脂肪酸アミド（例えばエチレンビスステアリン酸アミド等）、低分子量ポリオレフィン（例えば分子量５００〜１０, ０００程度の低分子量ポリエチレン、または低分子量ポリプロピレン等）等の滑剤、無機塩（例えばハイドロタルサイト等）、可塑剤（例えばエチレングリコール、グリセリン、ヘキサンジオール等の脂肪族多価アルコール等）、酸素吸収剤（例えば還元鉄粉類、亜硫酸カリウム、アスコルビン酸類、ハイドロキノン等）、熱安定剤、光安定剤、酸化防止剤、紫外線吸収剤、着色剤、帯電防止剤、界面活性剤、抗菌剤、アンチブロッキング剤（例えばタルク微粒子等）、スリップ剤（例えば無定形シリカ等）、充填材（例えば無機フィラー等）、他樹脂（例えばポリオレフィン、ポリアミド、ポリエステル等）等を配合してもよい。
【００３６】
また、上記（Ａ）のＥＶＯＨとして、異なる２種以上のＥＶＯＨを用いることも可能で、このときは、エチレン含有量が５モル％以上異なる、ケン化度が１モル％以上異なる、ＭＦＲの比が２以上である、これら特性の少なくとも一つを備えたＥＶＯＨのブレンド物を用いることにより、ガスバリア性や耐屈曲疲労性を保持したまま、さらに柔軟性、熱成形性（高延伸時の延伸性、真空圧空成形や深絞り成形等の２次加工性）、製膜安定性等が向上するので有用である。上記異なる２種以上のＥＶＯＨの製造方法は特に限定されず、例えばケン化前のＥＶＡの各ペーストを混合後ケン化する方法、ケン化後の各ＥＶＯＨのアルコールまたは水とアルコールの混合溶液を混合後ペレット化する方法、各ＥＶＯＨペレットを混合後溶融混練する方法等があげられる。
【００３７】
上記（Ａ）のＥＶＯＨとともに用いられる、（Ｂ）のケン化ＥＶＡは、（Ａ）と同様にエチレン−酢酸ビニル共重合体の酢酸ビニル成分を（部分的に）ケン化することによって得られるものであり、上記エチレン−酢酸ビニル共重合体は、公知の任意の重合法、例えば、溶液重合、懸濁重合、エマルジョン重合等により製造され、上記エチレン−酢酸ビニル共重合体のケン化も公知の方法で行い得るものである。
【００３８】
上記（Ｂ）ケン化ＥＶＡ中のエチレン含量は、７０モル％以上であるが、上限は通常９８モル％であり、より好ましくは７５〜９５モル％、特には好ましくは８０〜９５モル％のものが用いられる。すなわち、エチレン含量が少な過ぎる場合、本発明の効果（目ヤニ抑制等）が不充分となる傾向にあり好ましくない。
【００３９】
上記（Ｂ）ケン化ＥＶＡとしては、その酢酸ビニル成分のケン化度が、通常、２０モル％以上、より好ましくは４０〜９９．５モル％、特に好ましくは８０〜９９モル％のものが用いられる。すなわち、上記ケン化度が小さ過ぎる場合、本発明の効果（目ヤニ抑制等）が不充分となることがある。上記（Ｂ）ケン化ＥＶＡのメルトフローレート（ＭＦＲ）（１９０℃、荷重２１６０ｇ）は、通常、０．５〜１００ｇ／１０分、より好ましくは１〜５０ｇ／１０分、特に好ましくは２〜３０ｇ／１０分であることが、本発明の効果に優れる点で好ましい。
【００４０】
そして、上記（Ａ）ＥＶＯＨおよび（Ｂ）ケン化ＥＶＡからなる層において、（Ａ）ＥＶＯＨに対する（Ｂ）ケン化ＥＶＡの添加量は、通常、１〜３０重量％に設定するが、より好ましくは１〜１０重量％、特に好ましくは２〜８重量％である。すなわち、（Ｂ）ケン化ＥＶＡの添加量が少な過ぎると、本発明の効果（目ヤニ抑制等）が不充分となることがあり、（Ｂ）ケン化ＥＶＡの添加量が多過ぎると、充分なガスバリア性が得られなかったり得られる成形物の外観が悪化する傾向がみられるからである。
【００４１】
このように、上記積層体（バージン品）は、少なくとも、（Ｃ）ポリオレフィン系樹脂層と、（Ａ）ＥＶＯＨと（Ｂ）ケン化ＥＶＡからなる層を備えたものであるが、その層間には、必要に応じて接着性樹脂層を設けることができる。上記接着性樹脂層形成材料としては、種々のものを使用することができ、上記（Ｃ）ポリオレフィン系樹脂層の形成材料の種類によって適宜に設定され一概には言えないが、例えば、不飽和カルボン酸またはその無水物をオレフィン系重合体（前述のポリオレフィン系樹脂）に付加反応やグラフト反応等により化学的に結合させて得られるカルボキシル基を含有する変性オレフィン系重合体をあげることができる。具体的には、無水マレイン酸グラフト変性ポリエチレン、無水マレイン酸グラフト変性ポリプロピレン、無水マレイン酸グラフト変性エチレン−プロピレン（ブロックまたはランダム）共重合体、無水マレイン酸グラフト変性エチレン−エチルアクリレート共重合体、無水マレイン酸グラフト変性エチレン−酢酸ビニル共重合体等から選ばれた１種または２種以上の混合物が好適なものとしてあげられる。このときの、オレフィン系重合体に含有される不飽和カルボン酸またはその無水物の量は、通常、０．００１〜３重量％であり、より好ましくは０．０１〜１重量％、特に好ましくは０．０３〜０．５重量％である。上記変性物中の変性量が少な過ぎる場合、層間接着性が不充分となることがあり、逆に変性物中の変性量が多過ぎる場合、接着性樹脂が架橋反応を起こし、成形性が悪くなる傾向がある。また、これらの接着性樹脂には、ポリイソブチレン、エチレン−プロピレンゴム（ＥＰＲ）、スチレン−水添ブタジエンブロック共重合体（ＳＥＢＳ）等のゴム・エラストマー成分、さらには他の熱可塑性樹脂等をブレンドすることも可能である。特に、接着性樹脂の母体のポリオレフィン系樹脂と異なるポリオレフィン系樹脂をブレンドすることにより、接着性が向上することがあり有用である。
【００４２】
上記積層体の各層の厚みは、層構成、ポリオレフィン系樹脂の種類、用途や容器形態、要求される物性等により一概に言えないが、ポリオレフィン系樹脂層は、通常、５〜５０００μｍ、より好ましくは３０〜１０００μｍ、ＥＶＯＨおよびケン化ＥＶＡからなる層は、通常、５〜５００μｍ、より好ましくは１０〜２００μｍ、接着性樹脂層は、通常、５〜４００μｍ、より好ましくは１０〜１５０μｍ程度の範囲から適宜選択することが好ましい。
【００４３】
本発明の積層体の製造方法では、上記回収物となる積層体（バージン品）を、好ましくは、粉砕して、粉砕物の組成（成分の含有量）を調整した後、再溶融してリサイクル層を形成し、このリサイクル層を備えた新たな積層体を製造するものである。そして、本発明では、上記回収物中の組成に関して、前記（Ｂ）ケン化ＥＶＡの含有量を、上記（Ａ）ＥＶＯＨ＋（Ｃ）ポリオレフィン系樹脂の合計量に対して０．００１重量％以上０．３重量％未満に調整することを最大の特徴とする。より好ましくは０．０１重量％以上０．３重量％未満であり、特に好ましくは０．０５〜０．２５重量％である。
【００４４】
そして、上記回収物を粉砕してなる粉砕物の組成を調整する際に、リサイクル層の外観や相溶性を良好にする目的で、公知の添加物を適宜添加使用してもよい。
【００４５】
上記公知の添加物としては、例えば、ハイドロタルサイト系固溶体、ハイドロタルサイト系化合物、高級脂肪酸金属塩等があげられる。
【００４６】
上記ハイドロタルサイト系固溶体としては、例えば、下記の一般式で表される化合物があげられる。
〔化３〕
［〔（Ｍ12+ ）y1（Ｍ22+ ）y2〕1-x Ｍx 3+（ＯＨ）2 Ａn- x/n・ｍＨ2 Ｏ］
〔式中、Ｍ12+ は、Ｍg ，Ｃa ，ＳｒおよびＢａからなる群から選ばれる少なくとも一つの金属、Ｍ22+ は、Ｚｎ，Ｃｄ，ＰｂおよびＳｎからなる群から選ばれる少なくとも一つの金属、Ｍx 3+は３価金属、Ａn-はｎ価のアニオン、ｘ，ｙ1 ，ｙ2 ，ｍはそれぞれ０＜ｘ≦０．５、０．５＜ｙ1 ＜１、ｙ1 ＋ｙ2 ＝１、０≦ｍ＜２で示される正数〕
【００４７】
上記一般式において、Ｍ12+ としては、Ｍg ，Ｃa が好ましく、Ｍ22+ としては、Ｚｎ，Ｃｄが好ましい。さらに、Ｍx 3+としてはＡｌ，Ｂｉ，Ｉｎ，Ｓｂ，Ｂ，Ｇａ，Ｔｉ等が例示できるが、Ａｌが実用的である。また、Ａn-としては、ＣＯ32- ，ＯＨ- ，ＨＣＯ3 - ，サリチル酸イオン，クエン酸イオン，酒石酸イオン，ＮＯ3 - ，Ｉ- ，（ＯＯＣ−ＣＯＯ）2-，ＣｌＯ4-，ＣＨ3 ＣＯＯ- ，ＣＯ32- ，（ＯＯＣＨＣ＝ＣＨＣＯＯ）2-，〔Ｆｅ( ＣＮ)6〕4-があげられ、ＣＯ32- やＯＨ- が有用である。
【００４８】
上記ハイドロタルサイト系固溶体の具体的実例としては、［Ｍｇ0.75Ｚｎ0.25］0.67Ａｌ0.33（ＯＨ)2（ＣＯ3 ）0.165 ・０．４５Ｈ2 Ｏ、［Ｍｇ0.79Ｚｎ0.21］0.7 Ａｌ0.3 （ＯＨ)2（ＣＯ3 ）0.15、［Ｍｇ1/7 Ｃａ3/7 Ｚｎ3/7 ］0.7 Ａｌ0.3 （ＯＨ)2（ＯＯＣＨＣ＝ＣＨＣＯＯ）0.15・０. ４１Ｈ2 Ｏ、［Ｍｇ6/7 Ｃｄ1/7 ］0.7 Ａｌ0.3 （ＯＨ)2（ＣＨ3 ＣＯＯ）0.3 ・０. ３４Ｈ2 Ｏ、［Ｍｇ5/7 Ｐd2/7］0.7 Ａｌ0.30（ＯＨ)2（ＣＯ3 ）0.15・０. ５２Ｈ2 Ｏ、［Ｍｇ0.74Ｚｎ0.26］0.68Ａｌ0.32（ＯＨ)2（ＣＯ3 ）0.16、［Ｍｇ0.56Ｚｎ0.44］0.68Ａｌ0.32（ＯＨ)2（ＣＯ3 ）0.16・０. ２Ｈ2 Ｏ、［Ｍｇ0.81Ｚｎ0.19］0.74Ａｌ０．２６（ＯＨ)2（ＣＯ3 ）0.13、［Ｍｇ0.75Ｚｎ0.25］０．８Ａｌ0.20（ＯＨ)2（ＣＯ3 ）0.10・０. １６Ｈ2 Ｏ、［Ｍｇ0.71Ｚｎ0.29］0.7 Ａｌ0.30（ＯＨ)2（ＮＯ3 ）0.30、［Ｍｇ0.71Ｚｎ0.29］0.7 Ａｌ0.30（ＯＨ)2（ＯＯＣＨＣ＝ＣＨＣＯＯ）0.15、［Ｍｇ0.14Ｃａ0.57Ｚｎ0.28］0.7 Ａｌ0.30（ＯＨ)2.3・０. ２５Ｈ2 Ｏ等があげられる。なかでも、［Ｍｇ0.75Ｚｎ0.25］0.67Ａｌ0.33（ＯＨ)2（ＣＯ3 ）0.165 ・０. ４５Ｈ2 Ｏ、［Ｍｇ0.79Ｚｎ0.21］0.7 Ａｌ0.3 （ＯＨ)2（ＣＯ3 ）0.15、［Ｍｇ6/7 Ｃｄ1/7 ］0.7 Ａｌ0.3 （ＯＨ)2（ＣＨ3 ＣＯＯ）0.3 ・０. ３４Ｈ2 Ｏ、［Ｍｇ5/7 Ｐｄ2/7 ］0.7 Ａｌ0.30（ＯＨ)2（ＣＯ3 ）0.15・０. ５２Ｈ2 Ｏがロングラン成形性や相分離により発生する相分離異物（目ヤニ）の抑制効果を示して好適に使用される。
【００４９】
上記ハイドロタルサイト系化合物としては、例えば、下記の一般式で表される化合物があげられる。
〔化４〕
Ｍx Ａｌy （ＯＨ) 2x+3y-2z（Ｅ）z ・ａＨ2 Ｏ
〔式中、Ｍは、Ｍｇ，ＣａまたはＺｎ、ＥはＣＯ3 またはＨＰＯ4 であり、ｘ，ｙ，ｚは正数、ａは０または正数〕
【００５０】
具体的には、Ｍｇ4.5 Ａｌ2 （ＯＨ）13ＣＯ3 ・３．５Ｈ2 Ｏ、Ｍｇ5 Ａｌ2 （ＯＨ）14ＣＯ3 ・４Ｈ2 Ｏ、Ｍｇ6 Ａｌ2 （ＯＨ）16ＣＯ3 ・４Ｈ2 Ｏ、Ｍｇ8 Ａｌ2 （ＯＨ）20ＣＯ3 ・５Ｈ2 Ｏ、Ｍｇ10Ａｌ2 （ＯＨ）22２（ＣＯ3 ）2 ・４Ｈ2 Ｏ、Ｍｇ6 Ａｌ2 （ＯＨ）16ＨＰＯ4 ・４Ｈ2 Ｏ、Ｃａ6 Ａｌ2 （ＯＨ）16ＣＯ3 ・４Ｈ2 Ｏ、Ｚｎ6 Ａｌ6 （ＯＨ）16ＣＯ3 ・４Ｈ2 Ｏ等があげられる。また、これら化合物に限らず、例えば、Ｍｇ2 Ａｌ（ＯＨ）9 ・３Ｈ2 Ｏ中のＯＨの一部がＣＯ3 またはＨＰＯ4 に置換されたような化学式に明確に示されないものや、さらには結晶水の除去されたもの（ａ＝０）であっても同等の効果が期待できる。特に、これらのなかでも、ＭがＭｇで、ＥがＣＯ3 である化合物が、ロングラン成形性や相分離により発生する相分離異物（目ヤニ）の抑制効果を示して好適に使用される。
【００５１】
上記高級脂肪酸金属塩としては、特に限定されず、通常、炭素数８以上（さらには炭素数１２〜３０、特に好ましくは炭素数１２〜２０）の有機酸の、リチウム、ナトリウム、カリウム等のアルカリ金属塩、マグネシウム、カルシウム、バリウム等のアルカリ土類金属塩、亜鉛、銅、コバルト、鉄、マンガン等の遷移金属塩などの金属塩をあげることができ、なかでもロングラン成形性や相分離により発生する相分離異物（目ヤニ）の抑制効果の点で、特には炭素数１２〜２０のアルカリ土類金属塩および遷移金属塩が好ましく、殊にはステアリン酸、ヒドロキシステアリン酸、オレイン酸、ラウリン酸のマグネシウム、カルシウム、亜鉛塩が好ましい。
【００５２】
そして、これら公知の添加物の中でも、上記ハイドロタルサイト系固溶体が本発明の効果（リサイクル層の変色抑制）に特に優れる点で好ましい。
【００５３】
本発明では、先に述べた、（Ａ）ＥＶＯＨおよび（Ｂ）ケン化ＥＶＡからなる層と、（Ｃ）ポリオレフィン系樹脂層を備えた積層体の屑や端部、不良品や、あるいは成形物を各種用途に使用した後のゴミ等の回収物を用いて再利用（スクラップリターンまたはリグラインド）するものであり、スクラップやバリが大量に発生するダイレクトブロー成形（連続式、アキュムレーター式）方法や、多層シートの二次加工成形（真空成形、圧空成形、真空圧空成形等）方法等に特に有用であり、上記成形方法とは、例えば、ＥＶＯＨと熱可塑性樹脂を共押出して得られたパリソンを金型で挟んで空気を吹き込んでブロー成形して、ボトルやチューブを作製したり、任意の方法で得たＥＶＯＨと熱可塑性樹脂からなる多層シートを真空力や圧空力により絞り成形して、カップやトレイを作製したりする方法である。
【００５４】
上記（Ａ）ＥＶＯＨおよび（Ｂ）ケン化ＥＶＡからなる層と、（Ｃ）ポリオレフィン系樹脂層を備えた積層体の屑や端部、不良品や、あるいは成形物を各種用途に使用した後のゴミ等の回収物を再利用するに際しては、再び押出機等にて溶融成形に供する必要がある。この際、上記回収物は粉砕することが好ましい。
【００５５】
上記回収物の粉砕に際しては、公知の粉砕機を使用することにより行なうことができる。上記粉砕してなる回収物（粉砕品）の形状や粒径については特に限定されないが、その見掛け密度は、通常、０．２５〜０．８５ｇ／ｃｃであり、より好ましくは０．３〜０．７ｇ／ｃｃ、特に好ましくは０．３５〜０．６ｇ／ｃｃである。すなわち、上記見掛け密度が少な過ぎる場合では、リサイクル層中のＥＶＯＨの分散が不良となり、得られる成形品のリサイクル層の溶融成形性や機械的特性が低下することがあり、逆に多過ぎる場合、押出機での供給不良の発生によって得られる成形品のリサイクル層の溶融成形性が低下する傾向がみられるからである。
【００５６】
上記見掛け密度については、粉砕機の粉砕刃の形状、粉砕刃の回転数、粉砕の処理速度、使用するメッシュの目開きの大きさ等を任意に調整することにより、コントロールすることが可能である。なお、上記見かけ密度とは、ＪＩＳ−Ｋ６８９１の「５．３見かけ密度」試験方法に準拠して測定される値である。
【００５７】
そして、本発明は、前述のように、（Ａ）ＥＶＯＨおよび（Ｂ）ケン化ＥＶＡからなる層と、（Ｃ）ポリオレフィン系樹脂層を備えた積層体の回収物を原料とし、好ましくは、回収物を粉砕して、粉砕物の組成を調整した後、これを再び溶融成形してなるリサイクル層を形成し、このリサイクル層を備えた新たな積層体を製造する方法であって、上記溶融成形する回収物中の上記（Ｂ）ケン化ＥＶＡの含有量を、上記（Ａ）ＥＶＯＨ＋（Ｃ）ポリオレフィン系樹脂の合計量に対して０．００１重量％以上０．３重量％未満に調節する必要がある。より好ましくは、０．０１重量％以上０．３重量％未満であり、特に好ましくは０．０５〜０．２５重量％である。すなわち、上記（Ｂ）ケン化ＥＶＡの含有量が少な過ぎる場合は、積層体粉砕物の溶融成形時のロングラン成形性の低下や相分離異物（目ヤニ）の発生等がみられ、逆に多過ぎる場合、リサイクル層の変色を抑制するという本発明の効果を得ることができない。
【００５８】
上記（Ｂ）ケン化ＥＶＡの含有量については、積層体（バージン品）中のケン化ＥＶＡの含有量に依存するものであり、例えば、積層体（バージン品）中のケン化ＥＶＡの含有量を調整したり、（Ａ）ＥＶＯＨおよび（Ｂ）ケン化ＥＶＡからなる層および（Ｃ）ポリオレフィン系樹脂層の厚み比を適宜調整することにより上記範囲に設定される。さらに、積層体（バージン品）中の上記（Ｂ）ケン化ＥＶＡの含有量が０．３重量％以上となる場合は、ポリオレフィン系樹脂を適当量混合して、（Ｂ）ケン化ＥＶＡの含有量を０．３重量％未満に調整する方法があげられる。このように、上記（Ｂ）ケン化ＥＶＡの含有量の調整方法としては、バージン品の回収物中のみで上記含有量となるように積層体（バージン品）の構成を調整する方法に加えて、回収物を粉砕し、これに（Ｂ）ケン化ＥＶＡ含有量調整の目的でさらにポリオレフィン系樹脂を添加し、（Ｂ）ケン化ＥＶＡの含有量を上記範囲内となるよう調整する方法があげられる。なお、（Ｂ）ケン化ＥＶＡの含有量の調整に際して、ポリオレフィン系樹脂をさらに添加する方法以外にＥＶＯＨを新たに混合することが考えられるが、コスト等を考慮した場合、一般的には、ＥＶＯＨをさらに追加し混合するという方法は採られず、通常、上記ポリオレフィン系樹脂をさらに添加する方法が採用される。
【００５９】
さらに、上記（Ａ）ＥＶＯＨと（Ｃ）ポリオレフィン系樹脂の混合重量比〔（Ａ）／（Ｃ）〕は、通常、（Ａ）／（Ｃ）＝０．１／９９．９〜３０／７０とし、より好ましくは（Ａ）／（Ｃ）＝０．３／９９．７〜２５／７５、特に好ましくは（Ａ）／（Ｃ）＝０．５／９９．５〜２０／８０である。すなわち、上記混合重量比において、（Ａ）ＥＶＯＨの混合重量比率が高くなり過ぎると、得られる成形物の外観が悪化したり機械的特性が低下する傾向にあり好ましくなく、（Ａ）ＥＶＯＨの混合重量比率が低くなり過ぎると、リサイクル層の変色や目ヤニ（相分離異物）といった問題が発生しないことがあり、その改善の必要性に乏しくなる。
【００６０】
このようにして、積層体（バージン品）の粉砕物が得られるのであるが、本発明においては、上記粉砕物に前述のハイドロタルサイト系固溶体やハイドロタルサイト系化合物，高級脂肪酸金属塩等他の添加剤（リグラインド助剤）を適宜配合して溶融成形するのである。上記粉砕物に他の添加剤（リグラインド助剤）を配合するに当たっては、ロッキングミキサー、リボンブレンダー、スーパーミキサー、ラインミキサー等の公知の混合装置を用いて配合させることができる。上記粉砕物と他の添加剤（リグラインド助剤）は、直接成形品用の押出機に供給することもできるし、事前に１軸押出機や２軸押出機等の溶融混練機を用いて再ペレット化を行ってから、成形品用の押出機に供給することも可能である。
【００６１】
上記回収物を用いての新たな層構造であるリサイクル層を備えた積層体の製造方法としては、特に限定されるものではなく、その積層方法としては、例えば、他のポリマーからなるフィルム、シート等に、上記他の添加剤を配合した粉砕品を溶融押出してラミネートする方法、逆に他の添加剤を配合した粉砕品からなる基材に他のポリマーを溶融押出ラミネートする方法、他の添加剤を配合した粉砕品と他のポリマーとを共押出する方法、他の添加剤を配合した粉砕品からなる層と他のポリマーからなる層とを、有機チタン化合物、イソシアネート化合物、ポリエステル系化合物、ポリウレタン化合物等の公知の接着剤を用いてドライラミネートする方法等があげられる。上記の溶融押出時の溶融成形温度は、通常、１５０〜３００℃の範囲から適宜選択される。
【００６２】
上記リサイクル層を備えた積層体は、そのまま各種形状のものに使用されるが、さらにこの積層体の物性を改善したり目的とする任意の容器形状に成形するためには、加熱延伸処理を施してもよい。ここで加熱延伸処理とは、熱的に均一に加熱されたフィルム、シート、パリソン状の積層体をチャック、プラグ、真空力、圧空力、ブロー等により、カップ、トレイ、チューブ、ボトル、フィルム状に均一に成形する操作を意味する。
【００６３】
また、上記延伸方法としては、ロール延伸法、テンター延伸法、チューブラー延伸法、延伸ブロー法、真空成形、圧空成形、真空圧空成形等があげられる。そして、二軸延伸の場合は同時二軸延伸方式、逐次二軸延伸方式のいずれの方式も採用できる。さらに、延伸温度としては、通常、６０〜１７０℃、より好ましくは８０〜１６０℃程度の範囲から適宜選択される。そして、上記延伸については、一軸延伸、二軸延伸のいずれであってもよく、可能な限り高倍率の延伸を行なった方が物性的に良好であり、延伸時にピンホールやクラック、延伸ムラや偏肉、デラミ等の生じない、ガスバリア性に優れた延伸成形物が得られる。
【００６４】
得られる積層体の形状としては任意のものであってよく、フィルム、シート、テープ、カップ、トレイ、チューブ、ボトル、パイプ、フィラメント、異型断面押出物等が例示される。また、得られる積層体は、必要に応じて、熱処理、冷却処理、圧延処理、印刷処理、ドライラミネート処理、溶液または溶融コート処理、製袋加工、深絞り加工、箱加工、チューブ加工、スプリット加工等を行うことができる。
【００６５】
なお、リサイクル層を形成するために使用する回収物（積層体）中に、リサイクル層を有していてもよく、上記回収物を使用してなるリサイクル層を少なくとも一層有する積層体は、回収物と同じ樹脂を原料として同じ方法により成形することが可能である。すなわち、回収物から得られたリサイクル層形成材料を用い、リサイクル層を少なくとも一層有する積層体（再生品）を作製し、その積層体（再生品）の回収物を、再び積層体のリサイクル層形成材料に用いてもよい（再々生品）。また、これに限定するものではなく、（１）異なる複数種のポリオレフィン系樹脂や異なる複数種のＥＶＯＨ層を有する積層体の回収物、および、異なる複数種の積層体の回収物の少なくとも一方を、同一のリサイクル層形成材料として用いること、（２）回収物を、この回収物に含まれるポリオレフィン系樹脂およびＥＶＯＨとは異なる種類のポリオレフィン系樹脂およびＥＶＯＨを有する積層体のリサイクル層形成材料として用いること、等も可能である。そして、新たに作製された積層体の、リサイクル層以外の他の層は、前述の各層、ポリオレフィン系樹脂（ＰＯ）層、ＥＶＯＨ層、接着性樹脂層等である。
【００６６】
上記ポリオレフィン系樹脂（ＰＯ）層としては、前記（Ｃ）ポリオレフィン系樹脂層形成材料と同様のものが用いられる。
【００６７】
また、上記ＥＶＯＨ層としては、前記（Ａ）エチレン含量が１０〜６０モル％であるエチレン−酢酸ビニル共重合体ケン化物（ＥＶＯＨ）および（Ｂ）エチレン含量が７０モル％以上のエチレン−酢酸ビニル共重合体ケン化物（ケン化ＥＶＡ）からなる層形成材料と同様のものが用いられる。
【００６８】
そして、上記接着性樹脂層としては、先に述べたと同様の接着性樹脂が用いられる。
【００６９】
さらに、本発明の積層体の製造方法により得られる積層体の各層には、成形加工性、物性等の向上のために酸化防止剤、滑剤、帯電防止剤、可塑剤、着色剤、紫外線吸収剤、抗菌剤、乾燥剤、酸素吸収剤、無機・有機充填剤等を本発明の効果を阻害しない範囲で添加することもできる。
【００７０】
本発明の積層体の製造方法により得られる積層体としては、基本に、ポリオレフィン系樹脂（ＰＯ）層とＥＶＯＨ層とリサイクル（Ｒｅ）層を備えた層構成であれば特に限定するものではない。具体的には、上記ポリオレフィン系樹脂（ＰＯ）層とＥＶＯＨ層とリサイクル（Ｒｅ）層とともに、接着性樹脂（ＡＤ）層を備えた、例えば、つぎのような層構成があげられる。すなわち、ＰＯ層／Ｒｅ層／ＡＤ層／ＥＶＯＨ層、ＰＯ層／Ｒｅ層／ＡＤ層／ＥＶＯＨ層／ＡＤ層／ＰＯ層、ＰＯ層／Ｒｅ層／ＡＤ層／ＥＶＯＨ層／ＡＤ層／Ｒｅ層／ＰＯ層や、さらにはＲｅ層／ＥＶＯＨ層、Ｒｅ層／ＡＤ層／ＥＶＯＨ層、Ｒｅ層／ＡＤ層／ＥＶＯＨ層／ＡＤ層／ＥＶＯＨ層、Ｒｅ層／ＡＤ層／ＥＶＯＨ層／ＡＤ層／ＰＯ層、Ｒｅ層／ＡＤ層／ＥＶＯＨ層／ＡＤ層／Ｒｅ層／ＰＯ層、ＰＯ層／ＡＤ層／ＥＶＯＨ層／Ｒｅ層／ＥＶＯＨ層／ＡＤ層／ＰＯ層等があげられる。
【００７１】
上記積層体の各層の厚みは、層構成、ポリオレフィン系樹脂の種類、用途や容器形態、要求される物性等により一概に言えないが、ポリオレフィン系樹脂（ＰＯ）層は、通常、５〜５０００μｍ、より好ましくは３０〜１０００μｍ、ＥＶＯＨ層は、通常、５〜５００μｍ、より好ましくは１０〜２００μｍ、接着性樹脂（ＡＤ）層は、通常、５〜４００μｍ、より好ましくは１０〜１５０μｍ、リサイクル（Ｒｅ）層は、通常、５〜５０００μｍ、より好ましくは３０〜１０００μｍ程度の範囲から適宜選択することが好ましい。また、リサイクル層／ポリオレフィン系樹脂（ＰＯ）層の厚み比率は、通常、１／５〜１０／１であり、好ましくは１／２〜５／１である。さらに、リサイクル層／ＥＶＯＨ層の厚み比率は、通常、１／１〜１００／１であり、好ましくは５／１〜２０／１である。
【００７２】
上記積層体は、シートやフィルム状だけでなく、前述の共押出成形法、共射出成形法、共押出インフレ成形法やブロー成形法等により、パイプ・チューブ状やタンク・ボトル等の容器等に成形することができ、さらには上記積層体を、通常、６０〜１７０℃程度に再度加熱して、ブロー延伸法や絞り成形法（真空成形、圧空成形、真空圧空成形等）等により延伸して、ボトル、チューブ、カップ、トレイ等の容器等に成形することも可能である。また、得られる積層体は必要に応じ、熱処理、冷却処理、圧延処理、印刷処理、ドライラミネート処理、溶液または溶融コート処理、製袋加工、深絞り加工、箱加工、チューブ加工、スプリット加工等を行なうことができる。
【００７３】
このようにして得られた積層体は、上記再生品、再々生品を問わず、一般的な食品の他、マヨネーズ、ドレッシング等の調味料、味噌等の発酵食品、サラダ油等の油脂食品、飲料、化粧品、医薬品、洗剤、香粧品、工業薬品、農薬、燃料等各種の容器として有用であるが、特に、マヨネーズ、ケチャップ、ソース、味噌、わさび、からし、焼肉等のたれ等の半固形状食品・調味料、サラダ油、みりん、清酒、ビール、ワイン、ジュース、紅茶、スポーツドリンク、ミネラルウォーター、牛乳等の液体状飲料・調味料用のボトル状容器やチューブ状容器、フルーツ、ゼリー、プリン、ヨーグルト、マヨネーズ、味噌、加工米、調理済み食品等の半固形状食品・調味料用のカップ状容器や、生肉、畜肉加工品（ハム、ベーコン、ウインナー等）用のトレー状容器の用途に有用である。
【実施例】
【００７４】
以下、実施例をあげて本発明を具体的に説明する。
なお、実施例中、「部」、「％」とあるのは、特に断わりのない限り、重量基準を意味する。
【００７５】
下記の実施例においては、回収物としての積層体を原料組成とするものではないが、積層体の各構成成分を積層体と同様の割合となるよう配合してなるものを出発原料（モデル組成物）としており、上記構成成分からなる積層体を用いた場合と同等の評価および効果が得られるものである。
【００７６】
〔実施例１〕
予め、二軸押出機にて（Ａ）ＥＶＯＨ〔エチレン含量３２モル％、ケン化度９９．６モル％、ＭＦＲ（２１０℃、荷重２１６０ｇ）３．５ｇ／１０分、ホウ酸をホウ素換算で０．０１５％、酢酸ナトリウムをナトリウム換算で０．０１５％、リン酸二水素カルシウムをリン酸根換算で０．００５％含有と、エチレン含量４４モル％、ケン化度９７．０モル％、ＭＦＲ（２１０℃、荷重２１６０ｇ）３．５ｇ／１０分、ホウ酸をホウ素換算で０．０１％、酢酸ナトリウムをナトリウム換算で０．０１％含有の、７５／２５重量比の混合物〕に、（Ｂ）ケン化ＥＶＡ〔東ソー社製、メルセンＨ００５１Ｋ、エチレン含量８９モル％、ケン化度９９モル％、ＭＦＲ（１９０℃、荷重２１６０ｇ）６．５ｇ／１０分〕を、（Ａ）ＥＶＯＨ／（Ｂ）ケン化ＥＶＡ＝９５／５（重量比）にて溶融混練することにより、ペレット状のＥＶＯＨ（３−１）を調製した。
【００７７】
つぎに、（Ｃ）ポリプロピレン〔日本ポリプロ社製、ノバテックＰＰ  ＥＡ９、密度０．９０、ＭＦＲ（２３０℃、荷重２１６０ｇ）０．５ｇ／１０分〕ペレット８９部、接着樹脂〔三菱化学社製、モディックＡＰ  Ｐ６０４Ｖ、密度０．９０、ＭＦＲ（２３０℃、荷重２１６０ｇ）３．２ｇ／１０分〕ペレット２部、および、上記ＥＶＯＨ（３−１）ペレット５部〔組成比率：（Ａ）ＥＶＯＨ４．７５部，（Ｂ）ケン化ＥＶＡ０．２５部〕をドライブレンドし、原料となるＥＶＯＨ積層体回収物のモデル組成物を作製した。
【００７８】
一方、二軸押出機にて（Ｃ）ポリエチレン〔日本ポリエチレン社製、ノバテックＬＤ
ＬＦ３２０Ｈ、ＭＦＲ（１９０℃、荷重２１６０ｇ）１．１ｇ／１０分〕９０部、ハイドロタルサイト系固溶体（協和化学工業社製、ＺＨＴ−４Ａ）５部、ステアリン酸カルシウム（日本油脂社製、ニッサンカルシウムステアレートＳ）５部を溶融混練してリグラインド助剤（４−１）を作製した。
【００７９】
そして、前記ＥＶＯＨ積層体回収物のモデル組成物に、得られたリグラインド助剤（４−１）４部をドライブレンドして、単軸押出機にて下記の条件にて溶融押出を繰り返し５回行ない、操作中にダイリップに発生した相分離異物（目ヤニ）を採取して、その積算重量にて評価した。
【００８０】
〔溶融押出条件〕
押出機：４０ｍｍＤ，Ｌ／Ｄ＝２８
スクリュー：フルフライトタイプ，圧縮比＝３．５
スクリーンパック：９０／１２０／９０メッシュ
ダイ：３．５ｍｍ径×３穴，ストランドダイス
設定温度：Ｃ１／Ｃ２／Ｃ３／Ｃ４／Ａ／Ｄ＝１８０℃／２００℃／２２０℃／２３０℃／２３０℃／２３０℃
スクリュー回転数：４０ｒｐｍ
配合重量比率：（ポリプロピレン）／（接着樹脂）／（ＥＶＯＨ）／（リグラインド助剤）＝８９／２／５／４
【００８１】
なお、上記配合条件において、（Ｂ）ケン化ＥＶＡの含有量は、（Ｃ）ＰＯ〔ポリプロピレン＋ポリエチレン＋接着樹脂（変性ＰＯ）〕および（Ａ）ＥＶＯＨの合計量に対して０．２５重量％に設定した。
【００８２】
結果、ダイリップに発生した相分離異物（目ヤニ）の５回操作中の積算重量は０．０７２ｇと少なかった。また、作製したペレットの着色度合いを目視により観察した結果、着色（ピンキング）も認められなかった。
【００８３】
〔実施例２〜３、比較例１〕
ＥＶＯＨ積層体回収物のモデル組成物となる、（Ｃ）ポリプロピレンの使用量、（Ａ）ＥＶＯＨの使用量、上記（Ａ）ＥＶＯＨに予め配合するケン化ＥＶＡの使用量、接着樹脂の使用量をそれぞれ後記の表１に示す割合に設定した。また、リグラインド助剤の配合成分である、ポリエチレンの使用量、ケン化ＥＶＡの使用量、ハイドロタルサイト系固溶体の使用量、高級脂肪酸金属塩であるステアリン酸カルシウムの使用量をそれぞれ後記の表１に示す割合に設定した。それ以外は実施例１と同様にして、ＥＶＯＨ積層体回収物のモデル組成物に、リグラインド助剤をドライブレンドして、単軸押出機にて前記条件にて溶融押出を繰り返し５回行ない、操作中にダイリップに発生した相分離異物（目ヤニ）を採取して、その積算重量にて評価した。
【００８４】
なお、上記配合条件において、（Ｃ）ＰＯ〔ポリプロピレン＋ポリエチレン＋接着樹脂（変性ＰＯ）〕および（Ａ）ＥＶＯＨの合計量に対する（Ｂ）ケン化ＥＶＡの含有量を後記の表１に示した。
【００８５】
そして、上記ダイリップに発生した相分離異物（目ヤニ）の５回操作中の積算重量を後記の表１に示すとともに、作製したペレットの着色度合いを目視により観察した結果を同表に示した。
【００８６】
〔比較例２〕
（ケン化ＥＶＡの事前ブレンド無し）
ケン化ＥＶＡの事前ブレンド無しの、ＥＶＯＨ（実施例１に同じ）を用いてＥＶＯＨ積層体回収物のモデル組成物とした。
【００８７】
また、リグラインド助剤として、前記リグラインド助剤（４−１）に代えて、二軸押出機にてポリエチレン〔日本ポリエチレン社製、ノバテックＬＤ  ＬＦ３２０Ｈ、ＭＦＲ（１９０℃、荷重２１６０ｇ）１．１ｇ／１０分〕７０部、ケン化ＥＶＡ〔東ソー社製、メルセンＨ００５１Ｋ、エチレン含量８９モル％、ケン化度９９モル％、ＭＦＲ（１９０℃、荷重２１６０ｇ）６．５ｇ／１０分〕２０部、ハイドロタルサイト系固溶体（協和化学工業社製、ＺＨＴ−４Ａ）５部、ステアリン酸カルシウム（日本油脂社製、ニッサンカルシウムステアレートＳ）５部を溶融混練してなるリグラインド助剤を作製し、これを用いた。
【００８８】
それ以外は実施例１と同様にしてＥＶＯＨ積層体回収物のモデル組成物に、リグラインド助剤をドライブレンドして、単軸押出機にて前記条件にて溶融押出を繰り返し５回行ない、操作中にダイリップに発生した相分離異物（目ヤニ）を採取して、その積算重量にて評価した。
【００８９】
上記配合条件において、（Ｂ）ケン化ＥＶＡの含有量は、（Ｃ）ＰＯ〔ポリプロピレン＋ポリエチレン＋接着樹脂（変性ＰＯ）〕および（Ａ）ＥＶＯＨの合計量に対して０．８１重量％に設定した。ただし、ＥＶＯＨ積層体回収物のモデル組成物において、ケン化ＥＶＡの事前ブレンドは行なわなかった。
【００９０】
そして、上記ダイリップに発生した相分離異物（目ヤニ）の５回操作中の積算重量は０．０７０ｇと少なかったが、顕著な赤い着色（ピンキング）が認められた。
【００９１】
〔比較例３〕
（ケン化ＥＶＡの事前ブレンド無し）
ケン化ＥＶＡの事前ブレンド無しの、ＥＶＯＨ〔実施例１に同じを用いてＥＶＯＨ積層体回収物のモデル組成物とした。
【００９２】
また、リグラインド助剤として、リグラインド助剤（４−１）にかえて、二軸押出機にてポリエチレン〔日本ポリエチレン社製、ノバテックＬＤ  ＬＦ３２０Ｈ、ＭＦＲ（１９０℃、荷重２１６０ｇ）１．１ｇ／１０分〕８５部、ケン化ＥＶＡ〔東ソー社製、メルセンＨ００５１Ｋ、エチレン含量８９モル％、ケン化度９９モル％、ＭＦＲ（１９０℃、荷重２１６０ｇ）６．５ｇ／１０分〕５部、ハイドロタルサイト系固溶体（協和化学工業社製、ＺＨＴ−４Ａ）５部、ステアリン酸カルシウム（日本油脂社製、ニッサンカルシウムステアレートＳ）５部を溶融混練してリグラインド助剤を作製した。
【００９３】
それ以外は実施例１と同様にしてＥＶＯＨ積層体回収物のモデル組成物に、リグラインド助剤をドライブレンドして、単軸押出機にて前記条件にて溶融押出を繰り返し５回行ない、操作中にダイリップに発生した相分離異物（目ヤニ）を採取して、その積算重量にて評価した。
【００９４】
上記配合条件において、（Ｂ）ケン化ＥＶＡの含有量は、（Ｃ）ＰＯ〔ポリプロピレン＋ポリエチレン＋接着樹脂（変性ＰＯ）〕および（Ａ）ＥＶＯＨの合計量に対して０．２０重量％に設定した。ただし、ＥＶＯＨ積層体回収物のモデル組成物において、ケン化ＥＶＡの事前ブレンドは行なわなかった。
【００９５】
そして、上記ダイリップに発生した相分離異物（目ヤニ）の５回操作中の積算重量は０．２２９ｇと非常に多かった。一方、着色（ピンキング）に関しては認められなかった。
【００９６】
【表１】
0004850799.tif 000004
【００９７】
上記結果から、ＥＶＯＨ積層体回収物のモデル組成物として、ケン化ＥＶＡを事前にブレンドし、かつその使用量がＰＯ〔ポリプロピレン＋ポリエチレン＋接着樹脂（変性ＰＯ）〕およびＥＶＯＨの合計量に対して特定の範囲となる実施例は、いずれも相分離異物（目ヤニ）の５回操作中の積算重量が少なく、かつ着色（ピンキング）も認められなかった。このことから、積層体の回収物を用いて再生してなるリサイクル層の変色の抑制、および、目ヤニ発生の抑制の双方に関して優れた効果を奏することがわかる。
【００９８】
これに対して、ＥＶＯＨ積層体回収物のモデル組成物として、ケン化ＥＶＡを事前にブレンドし、かつその使用量がＰＯ〔ポリプロピレン＋ポリエチレン＋接着樹脂（変性ＰＯ）〕およびＥＶＯＨの合計量に対して特定の範囲を超える比較例１は、相分離異物（目ヤニ）の５回操作中の積算重量は少なかったが、顕著な赤い着色（ピンキング）が認められた。一方、ＥＶＯＨ積層体回収物のモデル組成物として、事前にケン化ＥＶＡをブレンドしなかった比較例のうち、ケン化ＥＶＡの含有量が、ＰＯ〔ポリプロピレン＋ポリエチレン＋接着樹脂（変性ＰＯ）〕およびＥＶＯＨの合計量に対して非常に多く設定された比較例２は、前述のとおり、相分離異物（目ヤニ）の５回操作中の積算重量は少なかったが、顕著な赤い着色（ピンキング）が認められた。また、ケン化ＥＶＡの含有量が、ＰＯ〔ポリプロピレン＋ポリエチレン＋接着樹脂（変性ＰＯ）〕およびＥＶＯＨの合計量に対して特定範囲となる比較例３（ただしケン化ＥＶＡの事前ブレンド無し）は、前述のとおり、着色（ピンキング）は認められなかったが、相分離異物（目ヤニ）の５回操作中の積算重量が非常に多かった。
【産業上の利用可能性】
【００９９】
本発明の積層体の製造方法では、ＥＶＯＨ層およびポリオレフィン層を備えた積層体製品の製造時に発生する製品屑や端部、不良品、あるいは各種用途に使用した後のゴミ等を回収して溶融成形し再利用する際の、リサイクル層（リグラインド層）の変色の抑制、ならびに製造時の目ヤニ（相分離異物）発生が抑制された積層体を製造することができる。したがって、このようなリサイクル層を層構成の一部とする積層体は、各種の容器として有用であり、なかでも食品、薬品等の容器材料として特に有用である。